"一般式I[一般式I中、R1は、置換若しくは無置換の脂肪族炭化水素基及び置換若しくは無置換の芳香族炭化水素基の群から選ばれる1種以上からなる基、又は単結合を示し、R2、R3、R4は、各々独立に、置換若しくは無置換の脂肪族炭化水素基、置換若しくは無置換の芳香族炭化水素基、置換基、及び水素基の群から選ばれる1種以上からなる基を示し、X1、X2は、各々独立に、置換基又は水素基を示し、nは、重合度を示す2以上の整数であり、R1とR2又は/及びR3とR4は、結合して環を形成していてもよい]で表されるポリアセチレン誘導体。下記の一般式IIで表される請求項1に記載のポリアセチレン誘導体。一般式中、R5は、置換若しくは無置換の脂肪族炭化水素基及び置換若しくは無置換の芳香族炭化水素基の群から選ばれる1種以上からなる基、又は単結合を示し、X1、X2は、各々独立に、置換基または水素基を示し、nは、重合度を示す2以上の整数である。下記一般式A、B、C及びDのいずれかで表される請求項1または2に記載のポリアセチレン誘導体。請求項1~3のいずれか一項に記載のポリアセチレン誘導体からなることを特徴とする非水系二次電池用の正極活物質。請求項4に記載の正極活物質を有することを特徴とする非水系二次電池用の正極。請求項5に記載の正極と、負極と、電解質とを有することを特徴とする非水系二次電池。請求項6に記載の非水系二次電池を搭載していることを特徴とする車両。本発明は、上記した従来技術の現状に鑑みてなされたものであり、その主な目的は、有機高分子を活物質として用いた非水系二次電池において、良好なサイクル特性を持つことである。すなわち本発明の目的は、良好なサイクル特性を持つことが出来る新規なポリアセチレン誘導体、非水系二次電池用の正極活物質及び正極、非水系二次電池、並びに車両を提供することである。本発明者らは、鋭意研究の結果、一般式I[一般式I中、R1は、置換若しくは無置換の脂肪族炭化水素基及び置換若しくは無置換の芳香族炭化水素基の群から選ばれる1種以上からなる基、又は単結合を示し、R2、R3、R4は、各々独立に、置換若しくは無置換の脂肪族炭化水素基、置換若しくは無置換の芳香族炭化水素基、置換基、及び水素基の群から選ばれる1種以上からなる基を示し、X1、X2は、各々独立に、置換基又は水素基を示し、nは、重合度を示す2以上の整数であり、R1とR2又は/及びR3とR4は、結合して環を形成していてもよい]で表されるポリアセチレン誘導体を正極活物質として用いることで非水系二次電池は良好なエネルギー密度と良好なサイクル特性を合わせ持つことが出来ることを見出した。すなわち本発明のポリアセチレン誘導体は、一般式I[一般式I中、R1は、置換若しくは無置換の脂肪族炭化水素基及び置換若しくは無置換の芳香族炭化水素基の群から選ばれる1種以上からなる基、又は単結合を示し、R2、R3、R4は、各々独立に、置換若しくは無置換の脂肪族炭化水素基、置換若しくは無置換の芳香族炭化水素基、置換基、及び水素基の群から選ばれる1種以上からなる基を示し、X1、X2は、各々独立に、置換基又は水素基を示し、nは、重合度を示す2以上の整数であり、R1とR2又は/及びR3とR4は、結合して環を形成していてもよい]で表されることを特徴とする。本発明のポリアセチレン誘導体は、下記の一般式IIで表されることが好ましい。一般式中、R5は、置換若しくは無置換の脂肪族炭化水素基及び置換若しくは無置換の芳香族炭化水素基の群から選ばれる1種以上からなる基、又は単結合を示し、X1、X2は、各々独立に、置換基または水素基を示し、nは、重合度を示す2以上の整数である。本発明のポリアセチレン誘導体は、下記一般式A、B、C及びDのいずれかで表されることがさらに好ましい。一般式A、B、C、D中、nは2以上の整数であり、一般式B中、Meはメチル基を示す。本発明の非水系二次電池用の正極活物質は、上記いずれかのポリアセチレン誘導体からなることを特徴とする。本発明の非水系二次電池用の正極は、上記の正極活物質を有することを特徴とする。本発明の非水系二次電池は、上記正極と、負極と、電解質とを有することを特徴とする。本発明の車両は、上記非水系二次電池を搭載していることを特徴とする。本発明のポリアセチレン誘導体は、電池の正極活物質として用いた場合に良好なサイクル特性を持つことが出来る。また、本発明の非水系二次電池、これに用いる正極活物質及び正極は、上記ポリアセチレン誘導体を用いているため、非水系二次電池は、良好なサイクル特性を持つことが出来、軽量で高寿命の電池とすることが出来る。また、本発明の車両は、上記非水系二次電池を搭載しているため、軽量で高寿命の電池を搭載でき、高性能の車両とすることが出来る。以下に、本発明のポリアセチレン誘導体、非水系二次電池用の正極活物質及び正極、非水系二次電池、並びに車両を実施するための形態を説明する。1ポリアセチレン誘導体本発明のポリアセチレン誘導体は、一般式Iで表されることを特徴とする。一般式I中、R1は、置換若しくは無置換の脂肪族炭化水素基及び置換若しくは無置換の芳香族炭化水素基の群から選ばれる1種以上からなる基、又は単結合を示し、R2、R3、R4は、各々独立に、置換若しくは無置換の脂肪族炭化水素基、置換若しくは無置換の芳香族炭化水素基、置換基、及び水素基の群から選ばれる1種以上からなる基を示す。R1とR2又は/及びR3とR4は、結合して環を形成していてもよい。X1、X2は、各々独立に、置換基又は水素基を示し、nは、重合度を示す2以上の整数である。ここで、置換の脂肪族炭化水素基、又は置換の芳香族炭化水素基とは、脂肪族炭化水素基又は芳香族炭化水素基が、更に置換基で置換されることを意味し、例えば、置換のアリーレン基又は置換の環状置換基である場合には、そのアリーレン基部分又はその環状置換基の環状部分に少なくとも1つの置換基を有することを意味する。R1、R2、R3、R4は、置換若しくは無置換の脂肪族炭化水素基及び置換若しくは無置換の芳香族炭化水素基の群から選ばれる1種以上からなる基であってもよい。R1、R2、R3、R4の無置換の脂肪族炭化水素基及び無置換の芳香族炭化水素基の群から選ばれる1種以上からなる基は、たとえば、各々独立に、メチル基、エチル基、n-プロピル基、イソプロピル基、sec-ブチル基、イソブチル基、tert-ブチル基などの鎖状アルキル基、シクロペンチル基、シクロヘキシル基等の環状アルキル基、ビニル基、アリル基等のアルケニル基、フェニル基、トリル基、ナフチル基等のアリール基を有していてもよい。R1、R2、R3、R4の置換の脂肪族炭化水素基及び置換の芳香族炭化水素基の群から選ばれる1種以上からなる基がもつ置換基、即ち、脂肪族炭化水素基及び芳香族炭化水素基が置換基で置換されるときの置換基としては、例えば、フェニル基、トリル基、ナフチル基等のアリール基、メトキシ基、エトキシ基、プロピオキシ基、イソプロピオキシ基、ブトキシ基、sec-ブトキシ基、tert-ブトキシ基等のアルコキシ基が挙げられる。またこの置換基は、C炭素とH水素からなる炭化水素基に加えて、他の元素を有する基を有していても良い。他の元素を有する基は、例えば、O酸素、N窒素、S硫黄などを有する基があり、具体例として、水酸基、エーテル結合、ケトン基、カルボニル基、カルボキシル基、ニトロ基、イミノ基、アミノ基、アミド結合、ハロゲン基Cl、F、Br、又はIを含むなどが挙げられるが、これに限定されない。R1は、単結合であってもよい。この場合には、ポリアセチレン結合部分と、芳香族基部分とが直接に単結合一重結合で結合している。R2、R3、R4は、それ自体が置換基であってもよい。置換基としては、例えば、アリール基、アルコキシ基が挙げられる。アリール基としては、フェニル基、トリル基、ナフチル基等が挙げられ、アルコキシ基としては、メトキシ基、エトキシ基、プロピオキシ基、イソプロピオキシ基、ブトキシ基、sec-ブトキシ基、tert-ブトキシ基等が挙げられる。また、置換基は、O酸素、N窒素、S硫黄などを有する基でもよく、具体例として、水酸基、ニトロ基、イミノ基、アミノ基、ハロゲン基Cl、F、Br、又はIを含む、カルボニル基などが挙げられる。R2、R3、R4は、水素基であってもよい。R1、R2、R3、R4は、互いに別個の基を形成していてもよい。また、R1とR2は、互いに結合して環を形成していてもよく、R3とR4は、互いに結合して環を形成していてもよい。R1とR2又は/及びR3とR4は、結合して環を形成することで、1つのユニット内に、アントラセン骨格、ナフタセン骨格、テトラセン骨格、ペンタセン骨格などの縮合多環芳香族基を有するものとなっても良い。更に、R1とR2は、互いに結合して環を形成している部分と、それぞれ別個の基を形成している部分とを有していてもよく、R3とR4は、互いに結合して環を形成している部分と、それぞれ別個の基を形成している部分とを有していてもよい。X1、X2は、各々独立に、置換基又は水素基を示す。置換基としては、例えば、アルキル基、アリール基、アルコキシ基、ヒドロキシ基、ニトロ基、イミノ基、アミノ基、ハロゲン基Cl、F、Br、又はIを含む、カルボニル基などが挙げられる。X1、X2が置換基の場合は、X1、X2は、オルト位、メタ位及びパラ位のいずれに付加していてもよい。しかしながらオルト位にX1またはX2が付加されたポリアセチレン誘導体は、その立体因子により円滑な電子授受が妨げられる。そのため、オルト位にX1またはX2が付加されたポリアセチレン誘導体は、1段階2電子移動が発現しにくい。また、オルト位にX1またはX2が付加されたポリアセチレン誘導体は、その合成時に立体障害によりジイミンユニットが合成しにくい。そのため、X1、X2は、パラ位またはメタ位に付加されることが望ましい。一般式1のnは、ポリアセチレン誘導体の重合度を示し、2以上の整数であればよい。重合度は2以上の整数であれば特に限定されないが、重合度が大きいほど電解液への溶解が抑えられるため、充放電を繰り返しても容量が低下しにくい安定なものとなる。重合度nの上限は50000程度である。したがって、重量平均分子量は、1000~10000000である。本発明のポリアセチレン誘導体は、発明者等の鋭意研究によって合成された新規物質である。本発明のポリアセチレン誘導体は、1つのユニット内に2つのイミノ基を有する芳香族基を側鎖に有する1段階多電子移動分子である。このため、本発明のポリアセチレン誘導体は、電池反応で生成する電子が多い。本発明のポリアセチレン誘導体を正極活物質として用いた非水系二次電池は、本発明のポリアセチレン誘導体が1段階多電子移動分子のため、理論的にエネルギー密度が高く、充放電容量が高くなると考えられる。さらにこのようなポリアセチレン誘導体では、主鎖にπ共役系が広がっており、これを介して円滑な多電子移動が可能となる。そのため、このようなポリアセチレン誘導体では、高速かつ大容量な電子移動を実現でき、本発明のポリアセチレン誘導体を正極活物質として用いた非水系二次電池は、レート特性に優れる。本発明のポリアセチレン誘導体は、酸化還元活性部位が高分子構造の側鎖にあるため、酸化還元活性部位構造が主鎖にある高分子に比べて、酸化還元時の高分子の劣化を抑制できる。また酸化還元活性部位構造が主鎖にある高分子、例えば共役構造を持つ芳香族基がイミノ基を介して一次元鎖状につながった構造後述する比較例1参照の場合、高分子鎖内で複数の電荷が生じ、共役系を通じて反発する。このように電荷の反発が起こると酸化還元部位のすべてが反応に関与するわけではなくなり、酸化還元反応があるレベル以上進行しなくなる。本発明のポリアセチレン誘導体は、側鎖に酸化還元部位があるため、電荷の反発が抑えられ、酸化還元レベルを高められる。さらに本発明のポリアセチレン誘導体は主鎖が二重結合を用いて重合されているため、単結合で重合されている高分子と比べて高分子構造が安定している。そのため高分子構造の劣化が抑制され、本発明のポリアセチレン誘導体を正極活物質として用いた非水系二次電池は、サイクル特性に優れる。また本発明のポリアセチレン誘導体を、側鎖にラジカル分子を有する高分子と比較すると以下のことが言える。ラジカル分子は多段階多電子移動である。ラジカル分子は基本的に酸化還元電位が1段目と2段目で大きく離れている。さらに2段目の酸化還元電位は3V未満に留まる。その結果、このような側鎖にラジカル分子を有する高分子を正極活物質として用いた非水系二次電池は、平均電圧を通常電池として要望される電圧まで上げることが出来ず、多段階の反応が進まないため、エネルギー密度はそれほど高くはならない。本発明のポリアセチレン誘導体におけるユニットは1段目より2段目のポテンシャルが低く、1電子目の電位で2電子目が協奏的に移動する。そのため本発明のポリアセチレン誘導体におけるユニットは容易に1段階で2電子移動でき、本発明のポリアセチレン誘導体を正極活物質として用いる非水系二次電池は、平均電圧を通常電池として要望される電圧まで上げることが出来る。ポリアセチレン誘導体として下記一般式IIで表されるものが好ましい。一般式II中、R5は、置換若しくは無置換の脂肪族炭化水素基及び置換若しくは無置換の芳香族炭化水素基の群から選ばれる1種以上からなる基、又は単結合を示し、X1、X2は、各々独立に、置換基または水素基を示し、nは、重合度を示す2以上の整数である。R5は、ポリアセチレン重合部分と側鎖の芳香族環とを連結する連結基である。連結基としては、例えば、置換又は無置換のメチル基、置換又は無置換のエチル基、置換又は無置換のプロピル基、置換又は無置換のフェニル基、置換又は無置換のビフェニル基、置換又は無置換のチオフェニル基、置換又は無置換のチエニル基、置換又は無置換のフラニル基、置換又は無置換のピロリル基等が挙げられる。このうち、R5は置換又は無置換のフェニル基がよく、無置換のフェニル基が好ましい。またR5は単結合でも良い。この場合には、ポリアセチレン重合部分と、芳香族基部分とが直接に単一結合で結合している。一般式IIで表されるポリアセチレン誘導体は、1つのユニット内にアントラセン骨格を有する。アントラセン骨格を有することにより、合成時および酸化還元時にジイミンユニット間の重合などの副反応を抑制できる。また、アントラセン骨格間又は/及びアントラセン骨格と炭素材料間のππ相互作用により円滑な電子の授受が行える。ポリアセチレン誘導体として、一般式A、B、C、Dで表されるものが好ましい。一般式A、B、C、D中、nは2以上の整数であり、一般式B中、Meはメチル基を示す。一般式ABCで記載されるポリアセチレン誘導体は、アントラセン骨格を有するため、上記のように円滑な電子の授受が行え、高速充電に好適である。さらに、一般式Dで記載されるポリアセチレン誘導体は、主鎖と、側鎖の酸化還元部位の間に連結基としてベンゼン環を有する構造となっており、高速充電により適している。これは以下の理由によると推測される。一般式Dで記載されるポリアセチレン誘導体は、主鎖と酸化還元部位との距離が連結基の分長くなっている。そのため、立体障害なく酸化還元部位のユニットの回転がしやすくなると考えられる。その結果、十分な反応空間が生じ、さらに円滑な電子の授受が行えるようになると推測される。2非水系二次電池用の正極活物質本発明の非水系二次電池用の正極活物質は、ポリアセチレン誘導体であって、上記一般式Iに示すように側鎖の1構成単位中に2つのイミノ基を有する。ここで、非水系二次電池用の正極活物質とは、非水系二次電池の充電反応及び放電反応において、非水系二次電池の正極で直接寄与する物質のことをいう。3非水系二次電池用の正極本発明の非水系二次電池用の正極は、上記ポリアセチレン誘導体を有する正極活物質を有する。正極は、上記正極活物質と、正極活物質を結着する結着剤と、を含んでもよく、さらに、導電助剤を含んでもよい。なお、正極は、少なくとも上記正極活物質が結着剤で結着されてなる活物質層が、集電体に付着してなるのが一般的である。そのため、正極は、活物質および結着剤、必要に応じて導電助剤を含む電極合材層形成用組成物を調製し、さらに適当な溶剤を加えてペースト状にしてから集電体の表面に塗布後、乾燥し、必要に応じて電極密度を高めるべく圧縮して形成することができる。このように集電体を用いる場合は、正極に集電体が含まれる。結着剤は、正極活物質および導電助剤を繋ぎ止める役割を果たすもので、たとえば、ポリフッ化ビニリデン、ポリテトラフルオロエチレン、フッ素ゴム等の含フッ素樹脂、ポリプロピレン、ポリエチレン等の熱可塑性樹脂などを用いることができる。導電助剤は、正極の導電性を高めるために添加される。導電助剤は、例えば、炭素質粒子であるカーボンブラック、黒鉛、アセチレンブラックAB、ケッチェンブラックKB、カーボンファイバーなどが挙げられる。これらは、単独で添加してもよいし、又はそれらを2種以上組み合わせて添加してもよい。導電助剤の添加量は、本発明の正極活物質100質量部当たり、10~2000質量部であることが好ましく、100~1000質量部であることがより好ましく、200~800質量部であることが更に好ましい。集電体は、非水系二次電池の放電又は充電の間、電極に電流を流し続けるための化学的に不活性な電子高伝導体をいう。集電体に用いられる材料は、ステンレス鋼、チタン、ニッケル、アルミニウム、銅などの金属材料または導電性樹脂からなる多孔性または無孔の導電性基板が挙げられる。多孔性導電性基板としては、たとえば、メッシュ体、ネット体、パンチングシート、ラス体、多孔質体、発泡体、不織布などの繊維群成形体、などが挙げられる。無孔の導電性基板としては、たとえば、箔、シート、フィルムなどが挙げられる。電極合材層形成用組成物の塗布方法としては、ロールコート法、ディップコート法、ドクターブレード法、スプレーコート法、カーテンコート法などの従来から公知の方法を用いればよい。粘度調整のための溶剤としては、N-メチル-2-ピロリドンNMP、メタノール、メチルイソブチルケトンMIBKなどが使用可能である。4非水系二次電池本発明の非水系二次電池は、正極と、負極と、電解質とを少なくとも構成要素とし、正極が本発明の正極である。負極は、少なくとも負極活物質を有する。負極はさらに集電体を含んでも良い。集電体としては、ニッケル、ステンレスなどを用いることができ、箔、板、メッシュなどのいずれの形状を有していてもよい。負極活物質は金属リチウムを用いるとよい。金属リチウムをシート状にして、あるいはシート状にしたものをニッケル、ステンレス等の集電体網に圧着して形成したものを用いることができる。金属リチウムのかわりに、リチウム合金、例えばリチウムアルミニウム合金を用いることができる。このように負極活物質として金属リチウムまたはリチウム合金を用いた電池をリチウム二次電池という。また負極活物質として、リチウムイオンを吸蔵脱離できる負極活物質を用いることができる。リチウムイオンを吸蔵脱離できる負極活物質としては、Si系又は/及びSn系材料、天然黒鉛、人造黒鉛、フェノール樹脂等の有機化合物加熱体、コークス等の炭素物質の粉状体を用いることができる。負極は、上記負極活物質と、負極活物質を結着する結着剤と、を含んでもよく、さらに、導電助剤を含んでもよい。なお、負極は、正極と同様に少なくとも上記負極活物質が結着剤で結着されてなる活物質層が、集電体に付着してなるものであってもよい。負極の結着剤としては、正極同様、含フッ素樹脂、熱可塑性樹脂などを用いることができる。負極の導電助剤は正極で説明したものと同様のものが使用できる。このように、負極活物質としてリチウムイオンを吸蔵脱離できる負極活物質を用いた電池をリチウムイオン二次電池という。また負極にナトリウムを用いたナトリウム二次電池とすることもできる。本発明の非水系二次電池は、正極と負極との間にセパレータを設けていても良い。セパレータは、必要に応じて用いられる。セパレータは、正極と負極とを分離し非水電解液を保持するものであり、ポリエチレン、ポリプロピレン等の薄い微多孔膜を用いることができる。電解質としては、非水電解液と称される有機溶媒に電解質を溶解させた有機溶媒系の電解液や、電解質の溶液を含むポリマーゲルで構成されたポリマーゲル電解質などを用いることができる。有機溶媒に溶解させる電解質としては、たとえば、LiClO4、LiPF6、LiBF4、LiAsF6、LiSbF6、NaPF6、NaBF4、NaAsF6、LiCF3SO3、LiC4F9SO3、LiCF3CO2、Li2C2F4SO32、LiNCF3SO22、LiCCF3SO23、LiCnF2n1SO3n≧2等のリチウム塩などが単独でまたは2種以上混合して用いられる。中でも、良好な充放電特性が得られるLiPF6やLiC4F9SO3などが好ましく用いられる。非水電解液の有機溶媒は、非プロトン性有機溶媒であることがよく、たとえば、鎖状カーボネート、環状カーボネート、環状エステル、ニトリル化合物、酸無水物、アミド化合物、ホスフェート化合物、アミン化合物などが含まれる。具体例としては、プロピレンカーボネートPC、エチレンカーボネートEC、ジメチルカーボネートDMC、ジエチルカーボネートDEC、エチルメチルカーボネートEMC、ジメトキシエタン、γ―プロラクチン、N-メチルピロリジノン、N、N’―ジメチルアセトアミド、プロピレンカーボネートとジメトキシエタンとの混合物、エチレンカーボネートとジエチルカーボネートとの混合物、スルホランとテトラヒドロフランとの混合物から選ばれる一種以上を用いることができる。電解液中における電解質の濃度は、特に限定されるものではないが、0.3~1.7mol/dm3、特に0.4~1.5mol/dm3程度が好ましい。また、電池の安全性や貯蔵特性を向上させるために、非水電解液に芳香族化合物を含有させてもよい。芳香族化合物としては、シクロヘキシルベンゼンやt-ブチルベンゼンなどのアルキル基を有するベンゼン類、ビフェニル、あるいはフルオロベンゼン類が好ましく用いられる。また、ポリマーゲル電解質は、電解質の溶液を含むポリマーゲルで構成される。ポリマーゲルとしては、光重合開始剤例えば、IRGACURE184などで重合するプレポリマーTA210ポリオキシアルキレン鎖を有する多官能アクリレートポリマーを用いることがよく、また、アクリロニトリルとアクリル酸メチル若しくはメタアクリル酸とのコポリマーを用いてもよい。ポリマーゲル電解質は、ポリマーを電解質溶液中に浸漬するか、又は電解質溶液の存在下でポリマーの構成単位モノマー/化合物を重合することによって得ることができる。正極および負極にセパレータを挟装させ電極体とする。正極集電体および負極集電体から外部に通ずる正極端子および負極端子までの間を、集電用リード等を用いて接続した後に電極体に非水電解液を含浸させて非水系二次電池とするとよい。非水系二次電池の形状は、特に限定なく、円筒型、角型、コイン型、ラミネート型等、種々の形状を採用することができる。以上説明した本発明の非水系二次電池は、携帯電話、ノートパソコン等の携帯機器、情報関連機器の分野の他、たとえば、夜間電力で充電し、昼間に住宅、工場または事務所に給電する電池や、昼間に太陽電池で充電し、夜間に給電する電池といった定置用分野や自動車の分野においても好適に利用できる。たとえば、この非水系二次電池を車両に搭載すれば、非水系二次電池を電気自動車用の電源として使用できる。5車両本発明の車両は、上記非水系二次電池を搭載したものである。本発明の車両は軽量で高寿命の非水系二次電池を搭載でき、高性能の車両とすることが出来る。なお車両としては、電池による電気エネルギーを動力源の全部または一部に使用する車両であればよく、例えば、電気自動車、ハイブリッド自動車、プラグインハイブリッド自動車、ハイブリッド鉄道車両、フォークリフト、電気車椅子、電動アシスト自転車、電動二輪車が挙げられる。以上、本発明のポリアセチレン誘導体、非水系二次電池用の正極活物質及び正極、非水系二次電池、並びに車両の実施形態を説明したが、本発明は、上記実施形態に限定されるものではない。本発明の要旨を逸脱しない範囲において、当業者が行い得る変更、改良等を施した種々の形態にて実施することができる。以下、実施例を挙げて本発明を更に詳しく説明する。ポリアセチレン誘導体の製造方法を以下に示す。市販されている2-ブロモアントラキノンから4ステップでポリアセチレン誘導体を合成した。第一ステップで2-ブロモアントラキノンに薗頭反応によりトリメチルシリルエチニル基を導入し2-トリメチルシリルエチニルアントラキノンを得た。第二ステップで2-トリメチルシリルエチニルアントラキノンをアニリン類と四塩化チタン存在下で脱水縮合反応を行うことによりイミンとし、第三ステップでフッ化カリウムによりトリメチルシリル基を脱保護することで重合前駆体を良好な収率で得た。重合前駆体は、1H-NMR、FT-IRおよび高分解能マススペクトルESI-MSにより同定した。イミンの置換基は、合成の際に用いるアニリンを変えることで容易に変えられる。第四ステップで得られた重合前駆体をRh触媒存在下で重合し、ポリアセチレン誘導体を良好な収率で得た。得られた高分子の分子量はGPCにより求めた。また2-ブロモアントラキノンから4ステップで他のポリアセチレン誘導体を合成した。2-ブロモアントラキノンに鈴木宮浦反応によりトリイソプロピルシリルエチニルフェニル基を導入しキノンとし、アニリンと四塩化チタン存在下で脱水縮合反応を行うことでイミンとし、ブチルアンモニウムフリオリドによりトリイソプロピルシリル基を脱保護し重合前駆体を良好な収率で得た。重合前駆体は、1H-NMR、FT-IRおよび高分解能マススペクトルESI-MSにより同定した。得られた重合前駆体をRh触媒存在下で重合し、ポリアセチレン誘導体を良好な収率で得た。得られた高分子の分子量はGPCにより求めた。実施例1<アセチレン誘導体の合成>以下の方法でアセチレン誘導体を合成した。合成スキームを下記に示す。生成物などの後に付された番号は合成スキーム中の番号である。[工程12-トリメチルシリルエチニルアントラキノン2の合成]市販されている2-ブロモアントラキノン10.2897g、1.0mmol、PdCl2PPh320.070g、0.1mmol及びCuI0.0380g、0.2mmolをテトラヒドロフランTHF、5ml及びトリエチルアミンET3N、5mlに溶解させた混合溶液に、トリメチルシリルアセチレン0.6ml、4.3mmolを添加した。反応混合物を、Ar雰囲気下で65°Cで24時間攪拌した。反応混合物は、ショートシリカゲルカラムを通過させ蒸発させた。残留物をフラッシュシリカゲルカラムクロマトグラフィクロロホルムCHCl3:ヘキサン、1:4~1:1により精製して、生成物22-トリメチルシリルエチニルアントラキノン0.2914g、0.96mmolを収率96で得た。生成物2の同定及び純度は、1HNMRスペクトルで確認した。1HNMRスペクトル500MHz、重クロロホルムCDCl3は以下のとおり、a8.36d、J=1.8Hz,1H、8.318.29m、2H、d8.25d、J=8.1Hz、1H、7.83-7.78m、3H、0.29s、9H。[工程2N、N’―ジフェニル2-トリメチルシリルエチニルアントラキノンジイミン3aの合成]生成物22-トリメチルシリルエチニルアントラキノン0.1562g、0.51mmol、アニリン140μl、1.54mmol及び1、4-ジアザビシクロ2.2.2オクタンDABCO0.600g、5.34mmolのクロロベンゼン10ml溶液に、四塩化チタン0.11ml、1.0mmolのクロロベンゼン5ml溶液が50°Cで徐々に添加された。反応混合物は、100°Cで3時間攪拌された。沈殿物が濾過により除去された。濾液は、蒸発され、残留物は、フラッシュシリカゲルカラムクロマトグラフィCHCl3:ヘキサン、1:1により精製して、生成物3aN、N’―ジフェニル2-トリメチルシリルエチニルアントラキノンジイミン0.1794g、0.40mmolを収率77で得た。1HNMRスペクトル500MHz、CDCl3は以下のとおり、δ8.43-8.26m、2H、7.67-7.34m、5H、7.19-6.92m、10H、0.29-0.13m、9H。IR測定ATR、cm-1結果は以下のとおり、3058.0、2955.6、2152.2、1623.2、1587.5、1481.0、1446.9、1408.0、1296.1、1272.2、1156.0、1069.0、1024.1、944.5、898.3、876.7、839.9、762.0、727.5、694.0、679.5、645.7、633.6、566.1、532.0、509.9。元素分析結果はC31H26N2Si0.4H2O:C、80.62;H、5.85;N、6.07と計算された。結果はC、80.72;H,5.82;N、6.10であった。[工程3N、N’―ジフェニル2-エチニルアントラキノンジイミン4aの合成]生成物3a0.0811g、0.18mmolのTHF/メタノール溶液に、フッ化カリウムKF0.030g、0.52mmolが添加された。反応混合物は、30分間室温で攪拌された。水が添加され、混合物がCHCl3で抽出された。有機層は硫酸マグネシウムMgSO4で乾燥させ、蒸発させて粗生成物を得た。粗生成物は更にシリカゲルクロマトグラフィで精製され、生成物4aN、N’―ジフェニル2-エチニルアントラキノンジイミン0.0621g、0.16mmolを収率91で得た。1HNMRスペクトル500MHz、CDCl3は以下のとおり、δ8.47-8.29m、2H、7.69-7.33m、5H、7.20-6.82m、10H、3.22-2.93m、1H。IR測定ATR、cm-1結果は以下のとおり、3285.5、3058.3、3026.8、1623.7、1586.9、1480.6、1446.7、1294.6、1228.5、1192.3、1154.8、1139.0、1070.4、1023.5、987.9、944.7、905.9、869.0、841.2、765.5、742.2、712.3、693.8、679.6、653.6、626.0、615.1、564.2、528.8、508.6。高分解能質量分析スペクトルエレクトロスプレーイオン化法ESIの結果は、C28H19N2[MH]:383.1548と計算され、実測値:383.1581であった。元素分析結果はC28H28N2H2O:C、83.98;H、5.03;N、7.00と計算された。実測値はC、83.87;H,4.63;N、6.85であった。<ポリアセチレン誘導体の合成>[工程4ポリアセチレン誘導体5aの合成]N、N’―ジフェニル2-エチニルアントラキノンジイミン4a、トリエチルアミンEt3N70μl、0.50mmolをTHF1.3mlに溶解させた。混合溶液にTHF0.3mlに溶解させた重合触媒となる[RhnbdCl]2を加え、アルゴン下30°Cで24時間攪拌した。その後、反応混合物に過剰量のメタノールに加え沈殿させ、生成物をさらにGPCで精製して、目的のポリアセチレン誘導体5aを収率75で得たオリゴマーはGPCによって取り除かれた。GPC:数平均分子量Mn:53693。質量平均分子量/数平均分子量Mw/Mn=3.209。IR測定ATR、cm-1結果は以下のとおり、3057.9、3026.1、1666.3、1621.5、1584.6、1479.5、1446.7、1291.8、1227.7、1165.4、1146.2、1069.7、1023.5、985.3、943.0、894.3、830.1、763.4、692.0、674.1、616.9、567.0、513.8。元素分析結果はC28H28N20.15CHCl3:C、84.45;H、4.57;N、7.00と計算された。実測値はC、84.77;H,4.46;N、6.81であった。<リチウム電池の作製>生成したポリアセチレン誘導体5a、ケッチェンブラックケッチェンブラックインターナショナル社製、4mg、40質量、導電性バインダーTAB-2宝泉製アセチレンブラック:ポリテトラフルオロエチレン65:354mg、40質量を混合しシート状となし、集電体であるアルミメッシュ14φ、ニラコ製に圧着した。それを真空下、120°Cで6時間以上乾燥し、ポリアセチレン誘導体を正極活物質として含む正極を作製した。以後は、グローブボックス内で行った。この正極をコイン電池の格納容器を構成する正極缶上に置き、電解液1MLiPF6/EC:DEC1:1v/vに含浸させた。その正極上にポリプロピレン多孔質フィルムからなるセパレータCelgard2400、ガラスフィルターを積層し、さらに負極となるリチウム箔14φ、本城金属製を積層した。その後、周囲に絶縁パッキンを配置した状態でコイン電池のアルミ外装を重ねた。それをしめ機によって加圧し、正極活物質としてポリアセチレン誘導体、負極活物質として金属リチウムを用いた密閉型コイン型のリチウム二次電池を作製した。これを実施例1のリチウム二次電池とした。実施例2<アセチレン誘導体の合成>[N、N’―ビス4-メチルフェニル2-トリメチルシリルエチニルアントラキノンジイミン3bの合成]N、N’―ビス4-メチルフェニル2-トリメチルシリルエチニルアントラキノンジイミン3bは、2-トリメチルシリルエチニルアントラキノン2から上記生成物3aと同様の方法で合成された。収率:84。1HNMRスペクトル500MHz、CDCl3は以下のとおり、δ8.41-8.24m、2H、7.64-7.42m、1H、7.20-6.99m、8H、6.84-6.80m、4H、2.36s、6H,0.28-0.14m、9H。IR測定ATR、cm-1結果は以下のとおり、1622、1589、1500、1294、1270、1107、946、881、840、819、757、719、691、678、654、638、567、545、515。[N、N’―ビス4メチルフェニル2-エチニルアントラキノンジイミン4bの合成]N、N’―ビス4メチルフェニル2-エチニルアントラキノンジイミン4bは、2-トリメチルシリルエチニルN、N’―ビス4-メチルフェニル2-トリメチルシリルエチニルアントラキノンジイミン3bから上記生成物4aと同様の方法で合成された。収率:93。1HNMRスペクトル500MHz、CDCl3は以下のとおり、δ8.41-8.24m、2H、7.64-7.42m、1H、7.23-6.99m、8H、6.84-6.82m、4H、3.21-2.94m、1H、2.36s、6H。IR測定ATR、cm-1結果は以下のとおり、1622、1589、1499、1292、1230、1107、988、946、908、820、771、718、678、649、623、611、579、559、532、512。HRMSESIの結果は、C28H17F2N2[MH]:419.1360と計算され、実測値:419.1382であった。<ポリアセチレン誘導体の合成>[ポリアセチレン誘導体5bの合成]ポリアセチレン誘導体5bは、ポリアセチレン誘導体5aと同様な方法でN、N’―ビス4メチルフェニル2-エチニルアントラキノンジイミン4bから合成された。GPC:数平均分子量Mn:23745。質量平均分子量/数平均分子量Mw/Mn=2.129。IR測定ATR、cm-1結果は以下のとおり、1621、1586、1498、1453、1290、1231、1163、1143、1106、944、818、769、752、717、674、639、566、509,453、403。元素分析結果はC30H22N20.1CHCl3:C、85.58;H、5.27;N、6.63と計算された。実測値はC、85.36;H,5.11;N、6.64であった。<リチウム二次電池の作製>上記ポリアセチレン誘導体5bを用いて、実施例1の<リチウム二次電池の作製>と同様に、実施例2のリチウム二次電池を作製した。実施例3<アセチレン誘導体の合成>[N、N’―ビス4-フルオロフェニル2-トリメチルシリルエチニルアントラキノンジイミン3cの合成]N、N’―ビス4-フルオロフェニル2-トリメチルシリルエチニルアントラキノンジイミン3cは、2-トリメチルシリルエチニルアントラキノン2から生成物3aと同様の方法で合成された。収率:60。1HNMRスペクトル500MHz、CDCl3は以下のとおり、δ8.40-8.23m、2H、7.66-7.45m、1H、7.23-7.00m、8H、6.90-6.60m、4H、0.28-0.15m、9H。IR測定ATR、cm-1結果は以下のとおり、1622、1590、1495、1299、1249、1211、1150、1090、882、833、787、770、758、728、704、680、655、636、544、515。[N、N’―ビス4フルオロフェニル2-エチニルアントラキノンジイミン4cの合成]N、N’―ビス4フルオロフェニル2-エチニルアントラキノンジイミン4cは、N、N’―ビス4-フルオロフェニル2-トリメチルシリルエチニルアントラキノンジイミン3cから生成物4aと同様の方法で合成された。収率:67。1HNMRスペクトル500MHz、CDCl3は以下のとおり、δ8.44-8.27m、2H、7.69-7.45m、1H、7.23-7.02m、8H、6.90-6.87m、4H、3.23-2.99m、1H。IR測定ATR、cm-1結果は以下のとおり、1622、1591、1495、1298、1210、1149、1090、838、818、772、756、687、678、659、627、611、541、533、511,415。元素分析結果はC30H22N2:C、87.77;H、5.40;N、6.82と計算された。実測値はC、87.46;H,5.27;N、6.84であった。HRMSESIの結果は、C30H23N2[MH]:411.1861と計算され、実測値:411.1850であった。<ポリアセチレン誘導体の合成>[ポリアセチレン誘導体5cの合成]ポリアセチレン誘導体5cは、ポリアセチレン誘導体5aと同様な方法でN、N’―ビス4フルオロフェニル2-エチニルアントラキノンジイミン4cから合成された。GPC:数平均分子量Mn:27326。質量平均分子量/数平均分子量Mw/Mn=2.631。IR測定ATR、cm-1結果は以下のとおり、1620、1587、1494、1294、1206、1149、1089、1009、987、944、925、832、757、675、565、538、514、471、416、407。元素分析結果はC28H16F2N20.15CHCl3:C、77.49;H、3.73;N、6.42と計算された。実測値はC、77.95;H,3.58;N、6.48であった。<リチウム二次電池の作製>上記ポリアセチレン誘導体5cを用いて、実施例1の<リチウム二次電池の作製>と同様に、実施例3のリチウム二次電池を作製した。実施例4<アセチレン誘導体の合成>以下の方法でアセチレン誘導体を合成した。合成スキームを下記に示す。生成物などの後に付された番号は合成スキーム中の番号である。[工程52-4-トリイソプロピルシリルエチニルフェニルアントラキノン6の合成]2-ブロモアントラキノン0.29195g、1.0mmol、4-トリイソプロピルシリルエチニルフェニルボロン酸0.29195g、1.3mmolPdPPh340.12864g、0.11mmol及びK2CO30.42253g,3.1mmolをトルエン10mlに入れ、Ar雰囲気下で100°Cで48時間攪拌した。反応混合物は、ショートシリカゲルカラムを通過させ蒸発させた。残留物をフラッシュシリカゲルカラムクロマトグラフィCHCl3:ヘキサン、1:1により精製して、生成物62-4-トリイソプロピルシリルエチニルフェニルアントラキノン0.3888g、0.84mmolを収率82で得た。1HNMRスペクトル500MHz、重クロロホルムCDCl3は以下のとおり、a8.53d、J=1.7Hz、1H、8.38d、J=8.6Hz、1H8.368.33m、2H、8.01dd、J=8.3Hz、J=2.3Hz、1H、7.83-7.81m、2H、7.68d、J=8.5Hz、2H、7.61d、J=8.5Hz、2H、1.15m、21H。IR測定ATR、cm-1結果は以下のとおり、2939、2862、2154、1672、1590、1325、1298、1276、1250、931、880、834、719、706、670、657、639、630、569、541。[工程6N、N’―ジフェニル2-4-トリイソプロピルシリルエチニルフェニルアントラキノンジイミン7の合成]生成物62-4-トリイソプロピルシリルエチニルフェニルアントラキノン0.234g、0.50mmol、アニリン200μl、2.2mmol及び1、4-ジアザビシクロ2.2.2オクタンDABCO0.9300g、8.29mmolのクロロベンゼン10ml溶液に、四塩化チタン0.15ml、1.6mmolのクロロベンゼン5ml溶液が85°Cで徐々に添加された。反応混合物は、125°Cで夜通し攪拌された。沈殿物が濾過により除去された。濾液は、蒸発され、残留物は、フラッシュシリカゲルカラムクロマトグラフィCHCl3:ヘキサン、1:1により精製して、生成物7N、N’―ジフェニル2-4-トリイソプロピルシリルエチニルフェニルアントラキノンジイミン0.25637g、0.42mmolを収率83で得た。1HNMRスペクトル500MHz、CDCl3は以下のとおり、δ8.56-8.35m、2H、7.83-7.35m、9H、7.21-6.89m、10H、1.14-1.11m、21H。IR測定ATR、cm-1結果は以下のとおり、3062、3027、2941、2889、2862、2149、1625、1588、1481、1461、1308、1273、1226、945、881、827、770、761、694、676、666、629、566、509。元素分析結果はC43H42N2Si:C、83.99;H、6.88;N、4.56と計算された。結果はC、83.73;H,6.79;N、4.41であった。[工程7N、N’―ジフェニル2-4-エチニルフェニルアントラキノンジイミン8の合成]生成物70.246g、0.42mmolのTHF溶液に、フッ化テトラブチルアンモニウムn-Bu4NF0.5ml、1MのTHF溶液が添加された。反応混合物は、2時間室温で攪拌された。反応混合物は、ショートシリカゲルカラムを通過させ蒸発させた。残留物は、フラッシュシリカゲルカラムクロマトグラフィCHCl3:ヘキサン、1:1により精製して、生成物8N、N’―ジフェニル2-4-エチニルフェニルアントラキノンジイミン0.15636g、0.34mmolを収率81で得た。1HNMRスペクトル500MHz、CDCl3は以下のとおり、δ8.57-8.35m、2H、7.83-7.34m、9H、7.20-6.91m、10H、3.14-3.10m、1H。IR測定ATR、cm-1結果は以下のとおり、3286、3057、3025、1622、1586、1480、1305、1273、1254、945、826、769、750、695、678、653、627、617、567、550、540、516。元素分析結果はC34H22N20.25CHCl3:C、84.23;H、4.59;N、5.74と計算された。実測値はC、84.50;H,4.50;N、5.36であった。HRMSESIの結果は、C34H23N2[MH]:459.1861と計算され、実測値:459.1880であった。[工程8ポリアセチレン誘導体9の合成]N、N’―ジフェニル2-4-エチニルフェニルアントラキノンジイミン8、トリエチルアミンEt3N70μl、0.50mmolをTHF1.1lに溶解させた。混合溶液にTHF0.5mlに溶解させた重合開始剤[RhnbdCl]2を加え、アルゴン下30°Cで24時間攪拌した。その後、反応混合物に過剰量のメタノールに加え沈殿させ、沈殿物を濾過によって集め、目的のポリアセチレン誘導体90.1036gを収率89で得た。GPC:数平均分子量Mn:226223。質量平均分子量/数平均分子量Mw/Mn=2.683。IR測定ATR、cm-1結果は以下のとおり、3061、3026、1625、1589、1481、1310、1254、1227、1148、1070、1023、966、945、896、825、795、765、742、694、680、568、518。元素分析結果はC34H22N2:C、89.06;H、4.84;N、6.11と計算された。実測値はC、88.41;H,4.68;N、5.84であった。<リチウム二次電池の作製>上記ポリアセチレン誘導体9を用いて、実施例1の<リチウム二次電池の作製>と同様に、実施例4のリチウム二次電池を作製した。比較例1市販のポリアニリンシグマアルドリッチ社製を正極活物質として用いた点を除いて、実施例1の<リチウム二次電池の作製>と同様にして、比較例1のリチウム二次電池を作製した。比較例2下記一般式IIIで示されるポリアニリン誘導体を正極活物質として用いた点を除いて、実施例1の<リチウム二次電池の作製>と同様にして、比較例2のリチウム二次電池を作製した。この一般式IIIで示されるポリアニリン誘導体は、特許文献1特開20052278号公報にならい以下のように作製された。アントラキノン2.499g、120mmolと4,4’-エチレンジアニリンとDABCOをモノクロロベンゼン145mlに溶かし、TiCl4のモノクロロベンゼン溶液15mlを滴下した後、撹拌しながら125°Cで24時間反応させた。反応終了後、沈殿物をろ過し、得られた溶液を真空乾固した後、少量のモノクロロベンゼンに溶解して酢酸エチル中で再沈殿した。収率68、3.408g。GPCにより生成物の数平均分子量Mnは、9670であり、質量平均分子量/数平均分子量Mw/Mn=1.626であった。<充放電試験>上記実施例1~4及び比較例1,2のリチウム二次電池について充放電試験を行った。充放電試験は、4.0Vから2.0Vの範囲で25mA/gの電流密度で充電、放電を繰り返した。最初に正極活物質がLiイオンを含んでいないため、2Vまで放電し、次いで4Vまで充電した。初期のサイクルは1段階2電子移動ユニットのレドックスに相当するプラトーを示さなかった。サイクルを重ねることに徐々に容量が増加し、20サイクル目からほぼ容量が一定になった。このように、20サイクル目まで徐々に容量が増加するので、酸化還元反応がサイクルの初期では電極の奥まで行われていないと考えられる。実施例1~4は、1段階2電子移動ユニットのレドックスに相当する約3.2Vにプラトーを示した。なお重合前のアセチレン誘導体4a、4b、4c、8はいずれも1段階2電子移動であることを、電気化学測定装置BAS製を使用しサイクリックボルタンメトリーを測定して証明した。アセチレン誘導体4a、4b、4c、8をそれぞれ電解液1MLiPF6/EC:DEC1:1v/vに0.2mMとなるように溶解し、作用極をグラッシーカーボン電極、参照極をAg/Ag電極、対極をPt電極、走査速度10mV/sとしてサイクリックボルタンメトリーを測定した。その酸化ピークと還元ピークの電位差は、それぞれ44、42、35、34mVであり、この値は、理論的な1段階1電子移動の電位差の59mVより小さかった。また、それぞれのピーク電流値は、1段階1電子移動物質のピーク電流値の2倍になっていた。容量が一定となる20サイクル目の容量を1とした時、50サイクル目および100サイクル目の実施例1~4及び比較例1、2の相対容量を下記表1に記載する。表1に見られるように、比較例1及び比較例2の50サイクル目および100サイクル目の相対容量は0.95以下となっているのに対し、実施例1~4では50サイクル目および100サイクル目の相対容量はほぼ1となり、全くサイクル劣化しないことがわかった。このことから、比較例1及び比較例2のような主鎖に酸化還元部位構造を有し一重結合でつながっている有機高分子と比べて、本発明のポリアセチレン誘導体を用いたリチウム二次電池はサイクル特性に優れていることがわかった。<レート特性試験>レート特性は、4.0Vから2.0Vの範囲で電流密度を0.025A/gから2.5A/gまで変化させて充放電を行った充電、放電ともに電流密度を変化させた。実施例4のリチウム二次電池を2.5A/gの電流密度で充放電わずか110秒で充放電したときの容量は、0.025A/gの電流密度3時間52分で充放電で充放電したときの容量の74を維持した。このことから実施例4のリチウム二次電池は高速充放電可能であることがわかった。またこれは実施例1~3のリチウム二次電池においても同様なことがいえると考える。"